(57)【要約】【課題】ＡＬＣパネルの目地面に形成される面取り面等、ＡＬＣパネルの硬化後に切削加工によって形成される面の表面の平滑性を担保するための追加作業の作業負担を軽減し、ＡＬＣパネルの意匠性の維持と生産性の向上とを同時に実現することを目的とする。【解決手段】回転刃２で切削する回転刃切削装置１であって、回転刃２の刃先のすくい角が−５°以上０°未満であり、逃げ角が−１°以上０．５°以下である、回転刃切削装置１とする。【選択図】図１
2019051678.tif 000002
【特許請求の範囲】
【請求項１】
回転刃で切削する回転刃切削装置であって、
前記回転刃の刃先のすくい角が−５°以上０°未満であり、逃げ角が−１°以上０．５°以下である、回転刃切削装置。
【請求項２】
前記刃先のすくい角が−３°であり、逃げ角が０°である、請求項１に記載の回転刃切削装置。
【請求項３】
回転刃で切削する回転刃切削装置であって、
前記回転刃の刃先は、回転方向前方部側の回転軸に対する垂直断面形状が半円形であって、逃げ角が−１°以上０．５°以下である、回転刃切削装置。
【請求項４】
逃げ角が０°である、請求項３に記載の回転刃切削装置。
【請求項５】
軽量気泡コンクリートパネルの切削加工方法であって、
平滑面を形成するための切削加工を、請求項１から４のいずれかに記載の回転刃切削装置によって行う、切削加工方法。
【発明の詳細な説明】
【技術分野】
【０００１】
本発明は、回転刃切削装置及び軽量気泡コンクリートパネルの切削加工方法に関する。
【背景技術】
【０００２】
軽量気泡コンクリート（ＡＬＣ）パネルは、耐火性、断熱性、施工性に優れているため、建築材料として広く使用されている。
【０００３】
ＡＬＣパネルは、珪石等の珪酸質原料と、セメントや生石灰等の石灰質原料とを、主原料とし、これらの微粉末に、水、石こう、アルミニウム粉末等の副原料を加えたスラリー状のＡＬＣ原材料を、予め補強用鉄筋が並べられた型枠に鋳込んで硬化させるプロセスによって製造される。型枠に鋳込まれたＡＬＣ原材料は、アルミニウム粉末の反応により発泡し、石灰質原料の反応により硬化が進行する。そして、半硬化状態のＡＬＣを、ピアノ線によりパネル状に切断した後、高温高圧水蒸気養生によって硬化を完了させることによりＡＬＣパネルが完成する。
【０００４】
ＡＬＣパネルは、上記の製造プロセスからなるものであることより、その内部に多量の気泡を含む。しかしながら、これらの気泡のうち、切断面近傍の気泡については、上述のように、半硬化の状態での切断時に押しつぶされて消失する。よって、ＡＬＣパネルの表面（ピアノ線による切断面）は、気泡の露出がほとんどなく、平滑な状態となる。
【０００５】
一方で、例えば、ＡＬＣパネルの目地面に形成される面取り面等、ＡＬＣパネルの硬化後に切削加工によって形成される面については、上記の切断面（ピアノ線による切断面）とは異なり、切削加工後の表面が、直ちに平滑な状態とはならない。このような面取り面は、一般に、回転する切削用刃物を備える回転刃切削装置で切削加工されて形成されるが、切削加工後の切削加工面の表面には、ＡＬＣパネルの表面近傍に潜在していた多量の気泡が露出した状態となってしまうからである。
【０００６】
このようなＡＬＣパネル表面への気泡の露出は、ＡＬＣパネル外観の意匠性低下につながるため、これを回避するために、表面に露出してしまった気泡内への充填物の充填や、気泡が露出している範囲への塗料の塗布等、これらの気泡をパネル表面から消去するための追加作業が必要となる。ＡＬＣパネルの製造においては、この追加作業の煩雑さが、生産性を向上させる上での障害の一つとなっていた。
【０００７】
尚、通常、硬化後のＡＬＣパネルに対する上記のような切削加工を行う回転刃切削装置においては、良好な切削加工面と刃物の摩耗に対する寿命を確保するため、回転刃２の先端形状を、図２に例示するように、すくい角（θ１）がポジティブ（正の角度）であり、逃げ角（θ２）も３°以上の正の角度とすることが一般的であった（特許文献１参照）。
【０００８】
尚、「すくい角」とは、回転刃切削装置の刃先において、回転刃の進行方向の前面に形成されている、すくい面の垂直面に対する角度のことを言う。図２に示すように、すくい面が垂直面に対して回転刃の進行方向とは反対側にある時のすくい角θ１を正のすくい角とする。又、これに対して、図３に示すように、すくい面が垂直面に対して回転刃の進行方向の側にある時のすくい角θ１を負のすくい角とする。
【０００９】
又、「逃げ角」とは、一般に工具が工作物と干渉しないようにつける角度であり、回転刃切削装置の回転刃においてはＡＬＣパネルの表面を削り取った後の刃先とＡＬＣパネル表面の不要な接触を避けるためのものである。通常、図２に示すように、０°よりも大きい角度θ２の逃げ角が設けられる。
【先行技術文献】
【特許文献】
【００１０】
【特許文献１】特開２０００−２４６７０４号公報
【発明の概要】
【発明が解決しようとする課題】
【００１１】
本発明は、上記状況に鑑みて考案されたものであり、ＡＬＣパネルの目地面に形成される面取り面等、ＡＬＣパネルの硬化後に切削加工によって形成される面の表面の平滑性を担保するための追加作業の負担を軽減し、ＡＬＣパネルの意匠性の維持と生産性の向上とを同時に実現することを目的とする。
【課題を解決するための手段】
【００１２】
本発明者らは、上記課題を解決すべく鋭意検討を重ねた結果、回転刃切削装置の刃先の形状を、すくい角及び逃げ角が異なる角度範囲にある独自の形状とすることによって、上記課題が解決できることを見出し、本発明を完成させるに至った。具体的には、以下のものを提供する。
【００１３】
（１）  回転刃で切削する回転刃切削装置であって、前記回転刃の刃先のすくい角が−５°以上０°未満であり、逃げ角が−１°以上０．５°以下である、回転刃切削装置。
【００１４】
（１）の発明においては、回転刃切削装置の回転刃の刃先の形状を、上記の通り、従来品とは、すくい角及び逃げ角が異なる角度範囲にある独自の形状に特定した。このような回転刃切削装置によれば、ＡＬＣパネルの硬化後の切削加工時に、ＡＬＣパネル表面近傍に内在していた気泡が切削加工面の表面に露出したとしても、追加的な表面処理作業を伴わずに、当該切削加工面の平滑性を保持することができる。
【００１５】
（２）  前記刃先のすくい角が−３°であり、逃げ角が０°である、（１）に記載の回転刃切削装置。
【００１６】
（２）の発明によれば、（１）の発明の奏しうる上記の切削加工面の平滑性を保持する効果を、より高い精度で発現させることができる。
【００１７】
（３）  回転刃で切削する回転刃切削装置であって、前記回転刃の刃先は、回転方向前方部側の回転軸に対する垂直断面形状が半円形であって、逃げ角が−１°以上０．５°以下である、回転刃切削装置。
【００１８】
（３）の発明においては、回転刃切削装置の回転刃の刃先の形状を、上記の通り、従来品とは、回転方向前方部側の形状が異なり、且つ、逃げ角も従来品とは異なる角度範囲にある独自の形状に特定した。このような回転刃切削装置によれば、ＡＬＣパネルの硬化後の切削加工時に、ＡＬＣパネル表面近傍に内在していた気泡が切削加工面の表面に露出したとしても、追加的な表面処理作業を伴わずに、当該切削加工面の平滑性を保持することができる。
【００１９】
（４）  逃げ角が０°である、（３）に記載の回転刃切削装置。
【００２０】
（４）の発明によれば、（３）の発明の奏しうる上記の切削加工面の平滑性を保持する効果を、より高い精度で発現させることができる。
【００２１】
（５）  軽量気泡コンクリートパネルの切削加工方法であって、平滑面を形成するための切削加工を、（１）から（４）のいずれかに記載の回転刃切削装置によって行う、切削加工方法。
【００２２】
（５）の発明によれば、（１）から（４）のいずれかに記載の回転刃切削装置の奏する上記各効果を享受して、ＡＬＣパネルの目地面に形成される面取り面等、ＡＬＣパネルの硬化後に切削加工によって形成される面の平滑性を、追加的な表面処理作業を伴わずに保持することができる。これにより、ＡＬＣパネル製造時の作業負担を軽減し、ＡＬＣパネルの意匠性の維持と生産性の向上とを同時に実現することができる。
【発明の効果】
【００２３】
本発明によれば、ＡＬＣパネルの目地面に形成される面取り面等、ＡＬＣパネルの硬化後に切削加工によって形成される面の表面の平滑性を担保するための追加的な作業負担を軽減し、ＡＬＣパネルの意匠性の維持と生産性の向上とを同時に実現することができる。
【図面の簡単な説明】
【００２４】
【図１】本発明の回転刃切削装置の構成及び各主要部分の形状、及び、それらの基本的な動作の説明に供する模式図である。
【図２】従来の回転刃切削装置における刃先の形状とその基本的な動作態様の説明に供する模式図である。
【図３】本発明の回転刃切削装置における刃先の形状とその基本的な動作態様の説明に供する模式図である。
【図４】本発明の回転刃切削装置の他の実施形態における刃先の形状とその基本的な動作態様の説明に供する模式図である。
【図５】本発明の回転刃切削装置を用いた切削加工方法によって形成された切削加工面と、従来の切削加工方法によって形成された切削加工面との、表面の平滑性の差異を記録した写真である。
【００２５】
以下、本発明の実施形態について説明する。但し、本発明は以下に説明する実施形態に限定されるものではない。
【発明を実施するための形態】
【００２６】
＜回転刃切削装置＞
本発明の回転刃切削装置１は、図１に示すように、モーター（図示せず）により回転する回転胴３に多数の回転刃２が設置されてなる切削装置である。主たる加工対象物としてＡＬＣパネル４が想定されている。
【００２７】
図３に示す通り、回転刃切削装置１の回転刃２は、その刃先２１のすくい角θ１が−５°以上０°未満であり、より好ましくは、−３°である。回転刃２の刃先２１のすくい角θ１が０度又は所定の負の角度であることにより、加工対象物であるＡＬＣパネル４の被切削面４１から削り取られた微細な切削屑のＡＬＣパネル４上方への噴出が抑制される。そして、切削の進行に伴い、これらの切削屑の多くの部分は、切削加工面４２Ａに流しこまれていく。
【００２８】
又、同じく図３に示す通り、回転刃切削装置１の回転刃２は、その刃先２１の逃げ角θ２が、−１°以上０．５°以下であり、より好ましくは、０°である。回転刃２の刃先の逃げ角θ２が、このように、０°又はその近傍の角度であることにより、上記の切削屑は、ＡＬＣパネル４の切削加工面４２Ａに押し付けられながら後方に流される、その際、これらの切削屑の一部である切削屑４４は、切削加工面４２Ａの表面に一時的に露出した気泡４３の内部に加圧されながら充填されていく。この作用により、切削加工面４２Ａは、切削直後の段階において一時的に露出していた気泡４３の存在にかかわらず、見かけ上平滑な状態となる。
【００２９】
ここで、本発明の回転刃切削装置１は、図４に示すような形状の刃先２２を有するものであってもよい。この刃先２２は、同図に示す通り、回転方向前方部側の回転軸に対する垂直断面形状が半円形である。この場合、この半円の半径は２ｍｍ以上５ｍｍ以下であることが好ましい。又、この場合における刃先２２の逃げ角は、上記の刃先２１と同様、−１°以上０．５°以下であればよく、０°であることがより好ましい。この場合も、刃先の回転方向前方部側の形状が上記のような半円形状であることにより、加工対象物であるＡＬＣパネル４の被切削面４１から削り取られた微細な切削屑のＡＬＣパネル４上方への噴出が抑制される。よって、刃先２２を有する回転刃切削装置１も、刃先２１を有する上記の回転刃切削装置１と同様の作用効果を発揮することができる。
【００３０】
＜軽量気泡コンクリートパネルの切削加工方法＞
本発明の軽量気泡コンクリートパネルの切削加工方法は、硬化後のＡＬＣパネルに切削加工により平滑面を形成するための部分切削又は面取り切削を、上述の回転刃切削装置１によって行う切削加工方法である。この切削加工方法は、図１に示すように、回転刃切削装置１を、回転胴３をＲ方向に高速で回転させながら、ＡＬＣパネル４に対してＤ方向に進行させながら行う。このように回転刃切削装置１を作動させることにより、ＡＬＣパネル４の被切削面４１を面状に削り取って、平滑な切削加工面４２を形成することができる。
【００３１】
例えば、ＡＬＣパネル４の表面を切削することによって、切削加工に伴ってＡＬＣパネル４の表面に露出する気泡の直径が２ｍｍ以上である場合には、最終的に当該気泡の露出している領域に塗装を施したとしても、アバタ状の凹みが塗装面に残りやすい。そこで目安として、直径２ｍｍ以上の気泡が切削加工面に露出している場合には、切削加工後に、当該気泡内に目止め剤を塗りこむ等の塗装前の下地処理が必須であった。しかしながら、本発明の軽量気泡コンクリートパネルの切削加工方法によれば、図３又は図４に示す通り、切削直後の段階において一時的に露出していた気泡４３の直径が２ｍｍ以上である場合においても、上述の通り、切削屑４４が、そのような気泡４３の内部に加圧されながら充填されていくことにより、切削加工面４２Ａは、少なくとも見かけ上は切削加工直後において十分に平滑な状態となり、上述のような下地処理を経ることなく、表面が平滑な切削加工面を形成することができる。
【００３２】
尚、図１においては、回転刃２が、切削加工面４２の方向に抜けながら、回転刃切削装置１が進行していく所謂ダウンカットによる切削態様が図示されている。切削時にＡＬＣパネル４が不要に欠けて破損するリスクを低減するためには、このようなダウンカットによる切削が好ましい。但し、進行方向Ｄに対してＲとは反対方向に回転しながら切削を行う所謂アップカット方式の切削態様にも本発明の回転刃切削装置１を適用することができる。何れの切削態様においても、刃先の形状を本願独自の態様に最適化することによって、本発明の奏する上述の各効果を十分に享受することが可能である。
【００３３】
図５は、本発明の回転刃切削装置を用いた切削加工方法によって形成された切削加工面と、従来の切削加工方法によって形成された切削加工面との、表面の平滑性の差異を記録した写真である。従来の一般的な回転刃切削装置としては、ダイアモンド性の刃先で、すくい角が０°逃げ角が１５°の装置（図２に示す形状の刃先を備える装置）を用いた。一方、本発明の回転刃切削装置として同材料の刃先で、すくい角が−３°逃げ角が−１°の装置（図３に示す形状の刃先を備える装置）を用いた。刃先の形状以外の切削装置のスペックや切削加工条件は全く同条件とした。具体的に、回転刃先端直径は２５０ｍｍ、回転数は３０００ｒｐｍ、切削加工対象としたＡＬＣパネルの搬送速度は、２２ｍ／ｍｉｎとした。４２Ａが本発明の回転刃切削装置によって切削加工した切削加工面である。本発明の回転刃切削装置により、従来の回転刃切削装置によって切削加工した切削加工面４２Ｂと比較して、著しく平滑性に優れる面が形成されていることが、明らかである。
【符号の説明】
【００３４】
１                回転刃切削装置
２                回転刃
２１              刃先
３                回転胴
４                軽量気泡コンクリート（ＡＬＣ）パネル
４１              被切削面
４２、４２Ａ      切削加工面
４２Ｂ            切削加工面（従来品）
４３              気泡
４４              切削屑
【図１】
2019051678.tif 000003
【図２】
2019051678.tif 000004
【図３】
2019051678.tif 000005
【図４】
2019051678.tif 000006
【図５】
2019051678.tif 000007